(57)【要約】【課題】建築材料分野等において、消防法や火災予防条例に基づく不燃試験の基準値を満足し、且つ、表面の平滑性が維持される不燃ボード及び不燃ボードの製造方法を提供すること。【解決手段】ガラス繊維層によって 酸化マグネシウムと塩化マグネシウムと骨材および少なくとも１種の無機資材と有機質繊維を含有する積層ボードであって、両面にガラス繊維を有して、中心部に酸化マグネシウムと塩化マグネシウムの含有量がボードの全体に対して５０〜９０重量％であり、無機質材料と有機質繊維の含有重量がボードの全体に対して１０〜３０重量％であって、ガラス繊維によって挟んで積層にしている。【選択図】  図２
2009132078.tif 000002
【特許請求の範囲】
【請求項１】
ガラス繊維層によって 酸化マグネシウムと塩化マグネシウムと骨材および少なくとも１種の無機質成分と有機質繊維を含有する積層ボードであって、両面にガラス繊維を有して、中心部に酸化マグネシウムと塩化マグネシウムの不燃ボード。
【請求項２】
請求項１において、 酸化マグネシウムと塩化マグネシウムの防火成分の含有量成分と無機質材料と有機質繊維とを含有して、積層にしていることを特徴とする不燃がボードの全体に対して５０〜９０重量％であり、厚さを２ｍｍ〜３０ｍｍであることを特徴とする不燃ボード。
【請求項３】
請求項１において、ガラス繊維質は、ガラス織布であって、太さ５〜１５μｍのガラス繊維を、網目ピッチ（縦×横）０．５〜１５ｍｍ×０．５〜１５ｍｍに編んだ網目状であり、ガラス繊維質層の坪量は、３０〜３００ｇ／ｍ２  であることを特徴とする不燃ボード。
【請求項４】
請求項１において、無機質成分は真珠岩、パーライトであり、有機質繊維はウッドチップ、パルプであって、両者の成分は全成分に対して１０〜５０重量％を含有していることを特徴とする不燃ボード。
【請求項５】
請求項１において、両層のガラス繊維質層に中心層の不燃基材層に硬化成分を含有し、硬化させて積層されている不燃ボードであって、ガラス繊維の層に硬化成分を含有させて、成型硬化させることを特徴とする不燃ボード。
【請求項６】
前記請求項５の積層する工程において、少なくとも１回のプレス工程を有することを特徴とする不燃ボードの製造方法。
【発明の詳細な説明】
【技術分野】
【０００１】
本発明は、表面の平滑性に優れた防火性である不燃ボード及びそのような不燃ボードの製造方法に関する。
【背景技術】
【０００２】
建築産業等の分野においては多数のパネル部材やボード、例えば、ソリットウッドボード、合板ボード、ハードボード、中密度ファイバーボード(ＭＤＦ)、パーティクルボード、ストローボード、延伸ストランドボード(ＯＳＢ)、石膏ボードが既に利用されているが、これらの一部は大臣認定の不燃性ボードではない。
一般に、建築材料分野においては、建築基準法に基づく不燃試験の基準値を満足するものが不燃ボードとして認定されており、また、キッチン等の火気を使用する場所の近傍に配置される収納においては、消防法や火災予防条例により、不燃ボードとして認定されたボードを使用することが定められている。 
【０００３】
このような不燃ボードには、珪酸カルシウム板、火山性ガラス質板、セメント系の不燃材料が用いられており、これらは例えば、石膏や石灰石等の無機質原料からなる硬化成分に、繊維類などの材料を任意に混合し、水で練り合わせて製造される。
これらの防火、不燃材料は、硬化における性質の違いにより、気硬性のものと水硬性のものとに分けられる。
【０００４】
近年、薄型で且つ強度の優れた不燃ボードとして、上記のような防火材料を、無機質ガラス繊維等を用いて表面を強化した不燃ボードが提案されている（特許文献２〜４参照）。
例えば、酸化マグネシウム、塩化マグネシウム及び水等を混合したものを、２枚のグラスファイバー層間に挟み込むことによって得られる不燃ボードが提案されている（特許文献１、５参照）。
【０００５】
【特許文献１】特開２００４−７４４３８号公報
【特許文献２】特開２００１−２７９８６０号公報
【特許文献３】特開２００４−２６３５２８号公報
【特許文献４】特開２００４−１７４７８号公報
【特許文献５】実用新案登録第３０３６４２８号公報
【発明の開示】
【発明が解決しようとする課題】
【０００６】
この発明は環境に優しい不燃性の不燃ボード(一般的な厚さ:２ｍｍ〜３０ｍｍ)を提供するためになされたものである。
しかしながら、不燃ボードの場合、厚さにおいて平滑な面を有するものを製造するのが困難であることや、その表面の平滑性の維持が困難であること等の欠点があった。不燃ボード表面に微細な円形状の凹部が形成されてしまう。このような気泡に起因する凹部（以下、気泡痕という）は、通常、不燃ボード表面１００ｃｍ２あたり、例えばφ０．５ｍｍ以上のものが多数形成され、中にはφ１ｍｍ以上の大きさのものも形成されることもある。
【０００７】
このような気泡痕は、不燃ボード表面の平滑性を損なうだけでなく、不燃ボードの表面に化粧紙や塗装を施して化粧層を設ける場合にも、いわゆる裏写り現象により気泡痕が塗装面や化粧層にまで現れて美観を損なうことが多い。そこで、美観を高めるために、不燃ボードの表面を研磨して気泡痕を無くすことも考えられるが、研磨工程が増えることにより製造コストがアップしたり、また上述したような不燃材料では、例えばサンドペーパーのような材質による研磨では、すぐに目詰まりを起こしてしまい、十分な平滑性を得ることも困難であった。また板材の表面性を高めて、生産性を向上させることが要請されている。さらに不燃温度の高いボードが望まれている。
【０００８】
本発明は、以上のとおりの事情に鑑みてなされたものであり、生産性を高くして、「板材の厚さ精度」と表面の平滑性に優れる防火性をより一層優れた不燃ボード、並びにそのような不燃ボードを容易に製造することができる製造方法を提供することを目的としている。
【課題を解決するための手段】
【０００９】
ガラス繊維層によって 酸化マグネシウムと塩化マグネシウムと骨材および少なくとも１種の無機質成分と有機質繊維を含有する積層ボードであって、両面にガラス繊維を有して、中心部に酸化マグネシウムと塩化マグネシウムの防火成分と無機骨材と有機質繊維とを含有して、積層にしている不燃ボードである。
酸化マグネシウムと塩化マグネシウムの防火成分の含有量がボードの全体に対して５０〜９０重量％であり、厚さを２ｍｍ〜３０ｍｍである。好ましくは６０〜８５重量％であって、厚さ３ｍｍ〜２０ｍｍである。
【００１０】
ガラス繊維質は、ガラス織布であって、太さ５〜１５μｍのガラス繊維を、網目ピッチ（縦×横）０．５〜１５ｍｍ×０．５〜１５ｍｍに編んだ網目状であり、ガラス繊維質層の坪量は、３０〜３００ｇ／ｍ２  である。好ましくは１００〜３００ｇ／ｍ２である。ガラス繊維質層は70〜90ｇ／ｍ２の坪量が好ましい。７０ｇ／ｍ２  以上であると、強度に優れており、また、９０ｇ／ｍ２以下であると、各層間の十分な密着性を確保することができる。
第１及び第２のガラス繊維質層を構成しているガラス繊維質は、同じものであることが望ましい。これは、同じガラス繊維質を用いると、不燃板に反りが生じにくいためである。
【００１１】
無機質成分は真珠岩、パーライトであり、有機質繊維はウッドチップ、パルプであって、両者の成分は全成分に対して１０〜５０重量％を含有している不燃ボードである。好ましくは１０〜４０重要％である。
【００１２】
両層のガラス繊維質層に中心層の不燃基材層に硬化成分を含有し、硬化させて積層されている不燃ボードであって、ガラス繊維の層に硬化成分を含有させて、成型硬化させる不燃ボードである。
製造方法における積層する工程において、少なくとも１回のプレス工程を有する不燃ボードの製造方法である。
【００１３】
不燃ボードは長期間の使用に耐えるものであり、無臭で、毒素を含まず、強く、強靭で、耐久性を所持する必要がある。ボードは安全に使用でき、木材のように使用が容易であり、木材のような加工(即ち、鋸挽、孔あけ、螺子締め、ステープル留めおよび接着剤接合)が可能である。この種のボードは優れた釘保持力を有し、ランバー欠陥(例えば、亀裂、破砕、剥離、離層および脆化等)をもたらさないので、木材よりも優れており、有用性も高い。該ボードは防火性、防湿性、耐腐朽性、防音性、耐食性、断熱性、耐衝撃性、白蟻抵抗性、防黴性、耐変形性および耐反り性等の特性を有する。
【００１４】
木材のような使用容易性: 切断、鋸挽、孔あけ、螺子締め、ステープル留め、接着接合、螺子切り、箔裏打ち、壁張り、上張り、二次加工、塗装が容易であって、優れた釘保持力を示す。
木材に対する優位性: 亀裂、破砕、剥離、離層および脆化を示さない。
【００１５】
本発明によるボードは用途が多く、その適用範囲は極めて広く、特に不燃性で、強靭であって耐久性があるので木材よりも有用性が高く、特に次の用途に適している:間仕切り壁、天井、室内壁、乾式壁、防火壁、防火扉、リフトシャフト／吹き抜きライナー、ソフィット、空調ダクトカバー、電線管ライナー、プレナムの天井、高床用コアボード、エレベーターの内張り、ガレージ、自動車用修理材、ガソリンスタンドや印刷室の壁材、ルーフデッキ、防音壁および断熱層等。該ボードは湿潤環境下でのセラミックタイルの下敷としても有用である。厚さが3mmのボードは円柱や複雑な建造物にも適用でき、また、該ボードは強靭で耐久性が高いので長年にわたってメインテナンスを必要としない。
【００１６】
本発明の不燃ボードの製造方法は、平板上に第１のガラス繊維層を積層する工程と、前記第１のガラス繊維層の上に、硬化成分を含有する混合物を塗布する工程と、前記混合物の上に、第２のガラス繊維層を積層する工程と、前記第２のガラス繊維層を積層する工程とを有する。
平板上に、前記気硬性の硬化成分を含有する懸濁液を含浸させたガラス繊維質層を積層することにより、不燃ボードの表面に、ガラス繊維質層と一体的に形成された表層が設けられる。
【００１７】
平板上に、硬化成分を含有する懸濁液を含浸させたガラス繊維層を積層するので、懸濁液の空気は、平板との接触面すなわち表層の表面とは反対側の上方に移動し、また、懸濁液を含浸させることにより、予めガラス繊維層内の気泡がほとんど取り除かれている。
したがって、気泡の発生が低減でき、表層の表面へ気泡が抜けて気泡痕が形成されるのを低減することができる。また、発生する気泡の大きさも非常に微小であるので、表面が平滑なものとなる。
【００１８】
例えば、従来は、上述したように、０．５〜１ｍｍφの径の気泡痕が１００ｃｍ２あたり４００個以上も形成され、中には１ｍｍφのものも１００個以上形成されていたが、本発明によれば、ほとんどの気泡痕は０．５ｍｍφ未満であり、また、０．５〜１ｍｍφの径の気泡痕は、形成されたとしても１００ｃｍ２あたり１００個以下である。また、１ｍｍφ以上の径の気泡痕はほとんど形成されず、形成されたとしても１００ｃｍ２あたり１０個以下である。
【００１９】
また、第１のガラス繊維層と第２のガラス繊維層が同じ目の細かさのガラス繊維質層であると、不燃ボードの構成が対称となるので、反りが生じにくくなる。
【発明の効果】
【００２０】
本発明の不燃ボードは、表面に繊維層を使用せずに、表面に形成される気泡痕の数及び大きさが大幅に低減されており、前表層の表面１００ｃｍ２あたりに形成された気泡痕は、１ｍｍφ以上のものが１０個以下、０．５〜１φｍｍのものが
１００個以下である。本発明の不燃板は、表面が平滑であるので、表面に塗装や化粧層を設けずにそのまま利用することも可能である。また生産性は従来の方法に比べて５０％以上の効果を示している。
【００２１】
本発明の不燃ボードは、ガラス繊維質層と硬化成分を含有する不燃基材層とが積層されている不燃ボードであって、ガラス繊維質層の表面に、硬化成分を含有する表層が設けられていることにより、その表面に気泡の跡などが形成されにくく、平滑な表面を有している。また、防火基材層の硬化成分と、表層の硬化成分とが相溶性であると、不燃ボード全体が一体化するので、表層と不燃基材層とが界面部分で分離せず、強度や耐久性に優れる。
ガラス繊維が酸化マグネシウムと塩化マグネシウムとを含むことから、硬化が促進されて、生産性も向上して、しかも低コストであり且つ強度に優れた防火性の高い不燃ボードとなる。
【００２２】
本発明の不燃ボードは、平板上に、硬化成分を含有する懸濁液を含浸させた第１のガラス繊維質層と第２のガラス繊維質層が同じ目の細かさのガラス繊維質層であると、不燃ボードの構成が対称となるので、反りが生じにくくなる。
また、前記第１のガラス繊維質層を積層する工程の後に、少なくとも１回のプレス工程を行うことにより、余分な懸濁液を取り除くことができるので、表面がさらに平滑なものとなる。また、表層が一体的に設けられていることにより、硬化時間の経過に伴って生じる体積収縮も低減することができるので、不燃ボードの表面の経時的な凹凸形成を抑制することができる。
【００２３】
このような不燃性ボードは防火性のほかに、耐腐朽性、防湿性、防音性、耐食性、断熱性、耐衝撃性、白蟻抵抗性、防黴性および耐変形性等の特性を有するので特に有用である。また、該ボードは毒性の接着剤、アスベストまたはその他の潜在的に有毒な物質を含有しないので安全に使用できる。
【発明を実施するための最良の形態】
【００２４】
不燃ボードとして、好ましい幅は３００ｍｍ〜１５００ｍｍであり、ボードの長さは３００〜４０００mmで、好ましくは１８００〜２５００mmである。ボードの適当な厚さは、好ましくは２〜２０mmであり、最大の厚さは３０mmである。
【００２５】
本発明によるボード(厚さ:２〜３０mm)は利用が容易であり、孔あけ、釘打ち、螺子締め、箔裏打ち、壁張り、上張り、二次加工、塗装等を容易におこなうことができる。本発明によるボードはグラスファイバーメッシュによる補強により強く、強靭で、耐久性のあるボードにすることができ、セラミックタイルの下敷としても利用できる。
本発明の不燃ボードは、第１のガラス繊維質層と、硬化成分を含有する不燃基材層とが順次ガラス繊維層に積層された構成を有し、さらに第２のガラス繊維質層と、順次積層された構成を有する。ガラス繊維質層と表層が一体的に設けられ、表層は、気泡による孔が形成されにくく、平滑である。
【００２６】
不燃基材層に含まれる硬化成分は、無機系材料（水酸化アルミニウム、ケイ酸カルシウム等）、マグネシアセメント及び石膏の構成成分のうち、硬化に寄与する成分であり、１種又は２種以上の無機質原料で構成されており、気硬性であっても水硬性であってもよい。例えば、石膏（硫酸カルシウム）、石灰石（炭酸カルシウム）、酸化マグネシウム等を例示することができる。特に好ましくはマグネシアセメントが用いられる。
【００２７】
不燃基材層は、前記硬化成分に、任意に原料を加えて、水と共に練り、硬化させて形成される。
無機質繊維は真珠岩等の無機質繊維、有機質繊維はウッドチップ、パルプ等を含んでいる。
【実施例１】
【００２８】
以下、図面を参照しながら本発明を詳細に説明する。
図１は、本発明の一実施例における不燃ボードの断面を示す概略図である。
本実施例の不燃ボードは、第１のガラス繊維質層と、不燃基材層と、第２のガラス繊維質層とが積層された構造を有しており、第１のガラス繊維質層の表面には、表層が一体的に積層されている。
【００２９】
以下の材料を用い、図２に示す製造工程を用いて、厚さ３．０±０．３ｍｍ、質量１７９０±４７９ｇ／ｍ２の不燃ボードを製造した。
１）ガラス繊維質層：坪量７０±７ｇ／ｍ２、網目ピッチ（縦×横）１３×８のガラスクロスを使用した。
２）不燃基材層：以下の組成の混合物１００質量％に、水２０質量％を加えて練り合わせた混合物を用いて形成した。ガラス繊維層間の厚さは、約３．１ｍｍであった。
【００３０】
酸化マグネシウム     ５５質量％
塩化マグネシウム       ２５質量％
パーライト           １２質量％
ウッドチップ            ４質量％
無機質添加剤           ４質量％
３）表層：以下の組成の混合物１００質量％に、水３０質量％を加えて練り合わせた懸濁液を用いて形成した。表層面からガラス繊維層までの厚さは、約０．２２ｍｍであった。
【００３１】
酸化マグネシウム    ７０質量％
塩化マグネシウム    ３０質量％
第１及び第２のガラス繊維質層を構成しているガラス繊維は、太さ１０μｍのガラス繊維で、網目ピッチ（縦×横）：（５〜１５×５〜１５）で編んだ網目状のものを使用した。また、ガラス繊維質層の坪量は、８０ｇ／ｍ２  であるものを使用した。
【００３２】
図２は、本発明の不燃ボードの製造工程の一実施例を示す。まず、上述した気硬性の硬化成分を水と混合し、懸濁液を調製する（混練工程）。
そして、表面が平滑な平板を走行させつつ、該平板の上に得られた懸濁液を供給する。
【００３３】
この工程で、プレスロールを通るガラス繊維質層にも懸濁液を含浸させておくことにより、より気泡の発生を防止して平滑な面を得ることができる。平板の材質としては、表面の平滑性に優れており、前記懸濁液が硬化した後に取り外すことができるものであれば特に制限はない。
次に、プレスロールを用いて第１のガラス繊維質層３を積層する（積層１工程）。
【００３４】
一方、混練工程で用いたのと同じ硬化成分に、任意に骨材を添加し、水と練り合わせて混合物を調製しておく。そして、この混合物を前記第１のガラス繊維質層の上に、プレスロールを用いて塗布する（塗布工程）。
【００３５】
次に、前記混合物の上に、プレスロールを用いて、第２のガラス繊維質層５とを積層する（積層２工程）。
なお、本実施例では、ガラス繊維質層を同時に積層しているが、また、ガラス繊維質層は、それぞれ、ガラス繊維質層と同じであっても異なっていてもよいが、好ましくは同じものを用いる。
【００３６】
次に、前記の４工程の積層工程で得られた積層体の上に、平坦なシートを重ねる。そして、該シートを介して、プレスロールを用いて前記積層体をプレスして、厚さを調整する（調整工程）。
平坦なシートの材質としては、前記混合物が硬化した後に取り外すことができるものであれば特に制限はなく、例えば、厚さを１００〜２００μｍとしていわゆる腰があり、透明で気泡の状態を視認できるようなＰＥＴシートを例示することができる。
【００３７】
積層２工程で得られる積層体は、さらに、任意に、プレスロールを用いて厚さを調節することができる（成形工程）。成形工程を行うことで、得られる不燃板の厚さを均一化し、平滑性の精度を上げることができる。
このようにして得られる不燃ボードの表面は平滑で、表層表面に含まれる気泡痕は、φ１ｍｍ以上の気泡痕が１００ｃｍ２あたり１０個以下、０．５〜１φｍｍの気泡痕が１００ｃｍ２あたり１００個以下であり、また、耐久性もよい。
【００３８】
本発明の方法は、例えば３ｍｍ以上の厚さを有するような不燃ボードの製造において好適に用いることができる。厚さが３ｍｍ以上、特に９ｍｍ以上あるような不燃板を製造する場合、製造時に、不燃板自体の重さによって表層表面に大きな圧力がかかる。そのため、表層表面には、１ｍｍφ以上の大きさの気泡痕はほとんど形成されず、平滑性が更に優れた不燃ボードを得ることができる。
【００３９】
製造した不燃板について、建築基準法第２条第９号に定められた認定に関わる評価に基づいて、不燃試験を行ったところ、発熱量は４．５ＭＪ（メガジュール）／ｍ２であり、規格値（８ＭＪ／ｍ２以下）を十分に満足するレベルであった。
【００４０】
さらに、表面における気泡の大きさと個数を目視により確認したところ、表層側の表面１００ｃｍ２あたりに形成された気泡痕は、１ｍｍφ以上のものが１個、０．５〜１φｍｍのものが５０個であった。
【実施例２】
【００４１】
実施例１と同様な原料、工程、形状および製造方法によって、下記の組成によって不燃ボードを製造した。
酸化マグネシウム     ６０質量％
塩化マグネシウム       ２０質量％
パーライト           １２質量％
ウッドチップ            ４質量％
無機質添加剤           ４質量％
【００４２】
表層には、以下の組成の混合物１００質量％に、水３０質量％を加えて練り合わせた懸濁液を用いて形成した。表層表面からガラス繊維層までの厚さは、約０．２２ｍｍであった。
製造した不燃板について、建築基準法第２条第９号に定められた認定に関わる評価に基づいて、不燃試験を行ったところ、発熱量は４．２ＭＪ（メガジュール）／ｍ２であり、規格値（８ＭＪ／ｍ２以下）を十分に満足するレベルであった。
【００４３】
さらに、表面における気泡の大きさと個数を目視により確認したところ、表層側の表面１００ｃｍ２あたりに形成された気泡痕は、１ｍｍφ以上のものが１個、０．５〜１φｍｍのものが６４個であった。
第１及び第２のガラス繊維質層を構成しているガラス繊維は、周知のガラス織布を用いることができる。例えば、太さ１０μｍのガラス繊維を、網目ピッチ
（縦×横）：（１０×１０）で編んだ網目状のものである。
【００４４】
第１及び第２のガラス繊維質層を構成しているガラス繊維質は、同じものであり、同じガラス繊維質を用いることによって、不燃板に反りが生じにくい。
【実施例３】
【００４５】
実施例１と同様な原料、工程、形状および製造方法によって、下記の組成によって不燃ボードを製造した。
酸化マグネシウム     ５０質量％
塩化マグネシウム       ２５質量％
パーライト           １０質量％
ウッドチップ            ５質量％
無機質添加剤         １０質量％
【００４６】
製造した不燃ボードについて、建築基準法第２条第９号に定められた認定に関わる評価に基づいて、不燃試験を行ったところ、発熱量は５．１ＭＪ（メガジュール）／ｍ２であり、規格値（８ＭＪ／ｍ２以下）を十分に満足するレベルであった。
【００４７】
さらに、表面における気泡の大きさと個数を目視により確認したところ、表層側の表面１００ｃｍ２あたりに形成された気泡痕は、１ｍｍφ以上のものが１個、０．５〜１ｍｍφのものが７４個であった。
第１及び第２のガラス繊維質層を構成しているガラス繊維は、周知のガラス織布を用いることができる。例えば、太さ５〜１５μｍのガラス繊維を、網目ピッチ（縦×横）：（５×１５）で編んだ網目状のものである。
また、ガラス繊維質層の坪量は、７５ｇ／ｍ２  である。
【実施例４】
【００４８】
実施例１と同様な原料、工程、形状および製造方法によって、下記の組成によって不燃ボードを製造した。カラス繊維についても変えた。
ガラス繊維質層：坪量７５ｇ／ｍ２、網目ピッチ（縦×横）１３×８のガラスクロスであり、ガラス繊維層の坪量を変えた。
以下の組成の混合物１００質量％に、水２０質量％を加えて練り合わせた混合物を用いて形成した。ガラス繊維層３，５間の厚さは、約３．１ｍｍであった。
【００４９】
酸化マグネシウム     ５５質量％
塩化マグネシウム       ２５質量％
パーライト           １０質量％
ウッドチップ            ５質量％
無機質添加剤           ５質量％
表層は以下の組成の混合物１００質量％に、水３０質量％を加えて練り合わせた懸濁液を用いて形成した。表層表面からガラス繊維層５までの厚さは、約０．２２ｍｍであった。
【００５０】
酸化マグネシウム    ６０質量％
塩化マグネシウム    ４０質量％
製造した不燃板について、建築基準法第２条第９号に定められた認定に関わる評価に基づいて、不燃試験を行ったところ、発熱量は５．１ＭＪ（メガジュール）／ｍ２であり、規格値（８ＭＪ／ｍ２以下）を十分に満足するレベルであった。
【００５１】
さらに、表面における気泡の大きさと個数を目視により確認したところ、表層側の表面１００ｃｍ２あたりに形成された気泡痕は、１ｍｍφ以上のものが１個、φ０．５〜１ｍｍφのものが８０個であった。
「比較例１」
【００５２】
以下の材料を用い、
1196406676359_0
に示す製造工程を用いて、実施例１と同様に製造して酸化マグネシウムと塩化マグネシウムの量を５０重量％以下にして４５重量％で
不燃ボードを製造した。
ガラス繊維質層は坪量７０．１ｇ／ｍ２、網目ピッチ（縦×横）１３×８のガラスクロスを使用した。
不燃基材層は下の組成の混合物１００質量％に、水２０質量％を加えて練り合わせた混合物を用いて形成した。ガラス繊維層間の厚さは、約３．１ｍｍであった。
【００５３】
酸化マグネシウム     ２５重量％
塩化マグネシウム      ２０重量％
パーライト           ２７重量％
ウッドチップ          １４重量％
無機質添加剤         １４重量％
表層は下の組成の混合物１００重量％に、水３０を加えて練り合わせた懸濁液を用いて形成した。表層表面からガラス繊維層重量での厚さは、約０．２２ｍｍであった。
【００５４】
不燃試験を行ったところ、発熱量は９ＭＪ（メガジュール）／ｍ２であり、規格値（８ＭＪ／ｍ２以下）を十分に満足するレベルでなかった。
【００５５】
さらに、表面における気泡の大きさと個数を目視により確認したところ、表層側の表面１００ｃｍ２あたりに形成された気泡痕は、１ｍｍ以上のものが１個、０．５〜１ｍｍのものが１２０個であった。
【００５６】
図３に表層側の断面図及びその模式図を示す。表層の内側に、ガラスクロスの繊維が分散しており、表面付近には１ｍｍ以上の大きさの気泡痕は見られた。
「比較例２」
【００５７】
実施例１のガラス繊維を使用しなかった以外は実施例１と同様にして不燃板を製造した。不燃試験の結果は問題であった。
また、表層側の表面１００ｃｍ２あたりに形成された気泡痕は、φ１ｍｍ以上のものが１個、φ０．５〜１ｍｍのものが１６０個であった。強度も低かった。
「比較例３」
【００５８】
実施例１の塩化マグネシウムを硫酸マグネシウムに変えた以外は実施例１と同様にして不燃板を製造した。不燃試験の結果は良好でなかった。
また、表層側の表面１００ｃｍ２あたりに形成された気泡痕は、φ１ｍｍ以上のものが０個、φ０．５〜１ｍｍのものが１５５個であった。発熱量８．３MJであり、若干耐熱性で劣った。
【図面の簡単な説明】
【００５９】
【図１】本発明の一実施態様における不燃板の断面を示す概略図。
【図２】本発明の不燃ボードの製造方法の一実施例を示す概略図。
【図３】製造した不燃ボードの表層側の断面図（ａ）及びその模式図（ｂ）。
【符号の説明】
【００６０】
１、不燃ボード、２…第１のガラス繊維層、３…防火成分層、４、有機成分（ウッドチップ等）５…第２のガラス繊維層、６…表層
【図１】
2009132078.tif 000003
【図２】
2009132078.tif 000004
【図３】
2009132078.tif 000005